"α-クロロアクリル酸エステルとα-メチルスチレンとの重合体を含むレジスト層にエネルギービームを照射して露光して、現像を行う際に用いられるレジスト現像剤であって、アルコール溶媒Aと、酢酸-n-アミル又は酢酸エチル又はそれらの混合物からなる溶媒Bとを含むことを特徴とするレジスト現像剤。前記溶媒Aは、イソプロパノールであることを特徴とする請求項1に記載のレジスト現像剤。基板上に、α-クロロアクリル酸エステルとα-メチルスチレンとの重合体を含むレジスト層を形成する工程と、前記レジスト層にエネルギービームを照射することにより、所定のパターンの露光を行う工程と、アルコール溶媒Aと、酢酸-n-アミル又は酢酸エチル又はそれらの混合物からなる溶媒Bとを含む現像剤によって、前記露光されたレジスト層を現像する工程と、を含むことを特徴とするレジストパターンの形成方法。前記露光工程は電子線描画を行う工程であり、前記レジスト層は電子線に感度をもつレジストであることを特徴とする請求項3に記載のレジストパターンの形成方法。基板上に、α-クロロアクリル酸エステルとα-メチルスチレンとの重合体を含むレジスト層を形成する工程と、前記レジスト層にエネルギービームを照射することにより、所定のパターン形状の露光を行う工程と、アルコール溶媒Aと、酢酸-n-アミル又は酢酸エチル又はそれらの混合物からなる溶媒Bとを含む現像剤によって、前記露光されたレジスト層を現像する工程と、を含むことを特徴とするモールドの製造方法。しかしながら、ZEP520Aα-メチルスチレンとα-クロロアクリル酸メチルの共重合体からなるレジストに対して、酢酸-n-アミルからなる現像剤により現像処理を行う場合、電子線描画した部位以降、レジスト溶解部と言う。と電子線描画していない部位以降、レジスト非溶解部と言う。との幅比を1対2としたラインアンドスペースの微細パターンをレジスト層に形成しようとしても、レジスト層におけるレジスト溶解部の線幅としては約26nmが実用的に使用する上での限界となる値であった。以降、この値を解像度と言う。その際、当該レジスト溶解部の幅を形成するのに必要な電子線描画による露光量以降、必要露光量と言う。は約120μC/cm2加速電圧100kVであった。なお、レジスト溶解部とレジスト非溶解部で形成されたレジスト層の構造をレジストパターンと言う。また、特許文献2のメチルイソブチルケトンとイソプロパノールとの混合液であって、メチルイソブチルケトン対イソプロパノールが56対44体積混合比の混合液を現像剤に用いた場合、前記解像度は20nmであった。そして、当該レジスト溶解部の幅を形成するための必要露光量は約350μC/cm2加速電圧100kVであった。即ち、上記の2種類の現像剤では、比較的少ない電子線露光量でレジストパターンは形成されるが、解像度は20nm程度に留まっていた。そのような現状に対し、パターンドメディアの一つであるDTRメディアで実用化を目指す磁気記録密度は、一般に、1TeraBit/inch2であって、それに必要なトラックピッチは50nm程度とされている。この場合、幅比1対2のラインアンドスペースパターンにおいて要求される解像度は、おおよそ17nmとなっている。更に、BPMで実用化を目指す磁気記録密度はDTRメディアと同等又はそれを上回るものであり、要求される解像度についても自ずとそれ以上になる。一方、非特許文献1のイソプロパノールを現像剤に用いた場合、前記解像度は14nmにまで改善されている。しかしながら、当該レジスト溶解部の幅を形成するための必要露光量は約1150μC/cm2加速電圧100kVとなっている。つまり、現像剤をイソプロパノールとした場合、上記のような所望の解像度17nmは達成できるものの、レジスト溶解部を形成するための必要露光量は、前記解像度に拘わらずに酢酸-n-アミルを現像剤とした場合120μC/cm2、加速電圧100kVと比較して、9.6倍約1150μC/cm2と、相当に増加してしまう。その結果、電子線描画処理に相当の時間を要することになり、マスターモールド作製効率が低下してしまう。本発明の目的は、上述の事情を考慮してなされたものであり、所定の組成を有するレジスト層に対して所望の解像度をもたらしつつも、レジストパターンを形成する際の必要露光量を低減させるレジスト現像剤、レジストパターンの形成方法及びモールドの製造方法を提供することにある。本発明者らは、所定の組成を有するレジスト層本実施形態においてはα-クロロアクリル酸エステルとα-メチルスチレンとの重合体を含むレジスト層に対して所望の解像度をもたらしつつも、必要露光量を低減させるための手段について種々検討した。その結果、上記のレジスト層に対する溶解速度が極めて低い貧溶媒と、レジスト層に対する溶解速度がこの貧溶媒よりも高いけれども必要露光量を相当に低減可能な溶媒とを混合させたものを現像剤として使用することを見出した。つまり、上記の溶媒を混合して現像剤として使用することにより、貧溶媒にて主として解像度を向上させるとともに、その他の溶媒にて必要露光量を相当に低減でき、本実施形態における溶媒同士の相乗効果により、所望の解像度を得つつも必要露光量を相当に低減できるという知見が得られた。本発明者らは、以上の知見を元にして、上述の課題が解決可能となる手段を想到した。この知見に基づいて成された本発明の態様は、以下の通りである。本発明の第1の態様は、α-クロロアクリル酸エステルとα-メチルスチレンとの重合体を含むレジスト層にエネルギービームを照射して露光して、現像を行う際に用いられるレジスト現像剤であって、アルコール溶媒Aと、酢酸-n-アミル又は酢酸エチル又はそれらの混合物からなる溶媒Bとを含むことを特徴とするレジスト現像剤である。本発明の第2の態様は、第1の態様に記載の発明において、前記溶媒Aは、イソプロパノールであることを特徴とする。本発明の第3の態様は、基板上に、α-クロロアクリル酸エステルとα-メチルスチレンとの重合体を含むレジスト層を形成する工程と、前記レジスト層にエネルギービームを照射することにより、所定のパターンの露光を行う工程と、アルコール溶媒Aと、酢酸-n-アミル又は酢酸エチル又はそれらの混合物からなる溶媒Bとを含む現像剤によって、前記露光されたレジスト層を現像する工程と、を含むことを特徴とするレジストパターンの形成方法である。本発明の第4の態様は、第3の態様に記載の発明において、前記露光工程は電子線描画を行う工程であり、前記レジスト層は電子線に感度をもつレジストであることを特徴とする。本発明の第5の態様は、基板上に、α-クロロアクリル酸エステルとα-メチルスチレンとの重合体を含むレジスト層を形成する工程と、前記レジスト層にエネルギービームを照射することにより、所定のパターン形状の露光を行う工程と、アルコール溶媒Aと、酢酸-n-アミル又は酢酸エチル又はそれらの混合物からなる溶媒Bとを含む現像剤によって、前記露光されたレジスト層を現像する工程と、を含むことを特徴とするモールドの製造方法である。本発明によれば、所定の組成を有するレジスト層に対して所望の解像度をもたらしつつも、レジストパターンを形成する際の必要露光量を低減させることができる。以下、本発明の実施の形態について図面を参照しつつ詳細に説明する。本実施形態においては、初めに図1を用い、次の順序で説明を行う。1.マスターモールドの製造方法a基板の準備b基板へのハードマスクの形成cレジスト層の形成dパターン描画e現像fリンス乾燥gレジスト層における残膜層の除去hハードマスクへのエッチング第1のエッチングi基板へのエッチング第2のエッチングjレジストパターンの除去kハードマスクの除去l洗浄乾燥2.実施の形態による効果3.変形例<1.マスターモールドの製造方法>a基板の準備本実施形態において、図1aの基板1は、複数のトラックを有する磁気記録媒体を製造するため、又は複数のトラックを有する磁気記録媒体の製造に用いられるワーキングモールドをインプリントにより製造する際に用いられるマスターモールド20となる基板である。つまり、DTRメディアやBPMをインプリント法で作成するためのインプリント用モールドとなる基板である。本実施形態においては、ウエハ形状の石英からなる基板1を用いて説明する。以降、このウエハ形状の石英からなる基板を単に基板1という。b基板へのハードマスクの形成まず、必要に応じて適宜研磨し洗浄した基板1図1aをスパッタリング装置に導入する。そして本実施形態においては、クロムCrからなるターゲットをアルゴンガスと窒素ガスでスパッタリングし、窒化クロムからなるハードマスク2を形成する図1b。ここで、ハードマスク2は、α-クロロアクリル酸エステルとα-メチルスチレンとの重合体を含むレジスト層3との密着性が良好であるものが好ましい。また、ハードマスク2は、α-クロロアクリル酸エステルとα-メチルスチレンとの重合体を含むレジスト層3とのエッチング選択性が良好であるものが好ましい。また、この時のハードマスク2の膜厚は、基板1に対するエッチングが完了するまで残存する厚さであることが好ましい。なお、ここでいうハードマスクとは、単一又は複数の層からなり、基板上へのエッチングに用いられる層状のもののことを指すものとする。上記複数の層の一例を挙げるとすると、このハードマスクは導電層や酸化防止層、そして密着補助層等を含んでいても良い。なお、ハードマスクにおける酸化防止層は、導電層を兼ねても良い。その場合、導電層は省略可能である。cレジスト層の形成上記ハードマスク2を形成した基板1に対して、適宜洗浄し、密着性向上のために必要に応じてレジスト塗布前の脱水ベーク処理あるいは上記密着補助層等の形成を行う。その後、本実施形態においては、図1cに示すように、ハードマスク2を形成した基板1に対して、α-クロロアクリル酸エステルとα-メチルスチレンとの重合体を含むレジストを塗布し、レジスト層3を形成する。なお、このα-クロロアクリル酸エステルとしては、一般的なアクリル酸エステル構造α-クロロアクリル酸メチルやα-クロロアクリル酸エチル等を有するものを用いて良い。具体例として、ZEP520A-7日本ゼオン株式会社製に用いられているα-クロロアクリル酸メチルが挙げられる。本実施形態においては、α-クロロアクリル酸メチルを用いた例について挙げる。本実施形態においては、レジスト層3の形成の際の塗布にはスピンコート法を用いる。具体的に言うと、ハードマスク2を形成した基板1の主表面に上記レジストの溶液を滴下した後、所定の回転数にて基板1を回転させレジスト層3を形成する。次いで、レジスト層3がスピンコートされた基板1をホットプレートにて所定の温度と時間でベーク処理する。その後、例えば室温22.5°Cに保たれた冷却プレート上に移載して冷却処理し、乾燥して、レジスト層3を形成する。また、この時のレジスト層3の厚さは、基板1に形成したハードマスク2へのエッチングが完了するまでレジスト層が残存する程度の厚さであることが好ましい。ハードマスク2へのエッチングにより、レジスト層3に形成されるレジスト溶解部に対応する部位のみならず、レジスト非溶解部のレジスト層3も少なからず除去されるためである。dパターン描画次に、電子線描画装置を用いて、レジスト層3に所望のパターンを描画する。前記塗布工程の後、電子線露光描画装置を用いて、レジスト層3に所望のパターンを描画する。そして、後述のe現像を行うことにより、所望のレジストパターンを形成することができる。なお、本実施形態においては、レジスト層3にはポジ型レジストを用いる。そのため、電子線描画した部位がレジスト溶解部となる。この電子線描画の形状は特に限定されないが、DTRメディアを作製する場合、ラインアンドスペースを形成するため線状となる。そして、BPMの場合はドット状となる。もちろん、データパターンやサーボパターンを形成するために、線状とドット状とを混在させた電子線描画を行っても良い。なお、本実施形態においては電子線描画による露光の場合について説明するが、本実施形態はそれ以外の露光についても適用可能である。以降、電子線描画による露光を単に露光とも言う。e現像所望の微細パターンを電子線描画した後、図1dに示すように、レジスト層3を所定の現像剤で現像し、レジスト層3において電子線描画された部分レジスト溶解部を除去し、所望の微細パターンに対応するレジストパターン4を形成する。ここで本実施形態においては、現像剤として、アルコール溶媒A、酢酸-n-アミル又は酢酸エチル又はそれらの混合物からなる溶媒B、という2種の溶媒を含む現像剤によって、レジスト溶解部のレジスト層を溶解除去し、露光済みのレジスト層3を現像処理する。本実施形態においては、イソプロパノールを溶媒Aとして、酢酸-n-アミルを溶媒Bとする。そして、これらの溶媒Aと溶媒Bの混合液を現像剤に用いた場合について、以下、説明する。レジスト溶解に必要な露光量と解像度との関係から、上述の溶媒Aと溶媒Bを用いることにより、イソプロパノールのみ又は酢酸-n-アミルのみを現像剤に用いた場合よりも、所望の解像度を維持しつつ、必要露光量を相当に低減させることができるという顕著な効果を奏することができる。必要露光量が低減することにより、電子線の描画時間を短くすることができ、電子線描画の生産性を大きく向上させることが可能となり、あるいはまた、電子線の出力電流値を低下させることが可能となり、より精緻なパターンを描画することも可能となる。なお、イソプロパノール又は酢酸-n-アミル単独を現像剤とした場合よりも、本実施形態の現像剤の方が、解像度を維持し且つ必要露光量の低減に成功している理由については鋭意検討中である。ただ、イソプロパノール及び酢酸-n-アミルの表面張力と粘度、並びに相溶性が影響しているものと推測される。このレジスト層3に対する現像処理の具体的方法としては、例えば以下の方法が挙げられる。即ち、ハードマスク2とレジスト層3が設けられ、所望のパターンを電子線描画された基板1を所定の回転数で回転させる。そして、この基板1の上方から、前記溶媒Aと前記溶媒Bとの混合液からなる現像剤を滴下供給する。この際、この現像剤は室温であっても良いし、所定の温度に維持されていても良い。この現像剤の滴下が行われている最中に現像剤によるレジスト溶解部の溶解が起こる。また、このレジスト溶解部の溶解が終了した後も、基板1を回転させながら現像液を過剰に滴下し続けることで、レジスト溶解物を含んだ現像剤は、基板1の回転による遠心力により、基板外縁部から流れ落ちる。また、基板1を回転させながら、さらに現像液を過剰に滴下し続けることで、レジスト溶解物を含んだ現像剤はレジスト溶解物を含まない現像剤に置換され、清浄なレジストパターンが形成される。また、ここで挙げた溶媒Aとしてのイソプロパノールは、α-クロロアクリル酸エステルとα-メチルスチレンとの重合体を含むレジスト層に対する溶解速度が極めて低い貧溶媒である。貧溶媒とすることにより、現像剤全体としてのレジスト層3の溶解速度を下げることができる。こうすることにより溶解速度が過度に高いことに起因するレジスト非溶解部の不必要な溶解を抑止することができ、ひいては解像度を向上することができる。また、上記要件を満たすアルコール溶媒Aは、表面張力と粘度が比較的低い。従って、極微細な間隙に進入しやすく、電子線描画部レジスト溶解部が極微細であってもレジスト層3を溶解しながら掘り進むことができ、ナノオーダーの極微細なレジストパターン4を形成できる。また、もう1つの溶媒Bは、酢酸-n-アミルでなくとも、前記レジスト層3の溶解速度が前記溶媒Aよりも高い溶媒であれば良い。また、前記溶媒Aとの混合液として現像剤とした場合に、前記溶媒Bを単独で現像剤とした場合より、レジストパターン4を形成するのにレジスト溶解部を溶解させるのに必要な露光量が小さければ良い。そのため、酢酸-n-アミルではなく酢酸エチルでも代用できるし、酢酸-n-アミル及び酢酸エチルの2種の溶媒を混合したものを溶媒Bとして用いても良い。もちろん、これら以外の化合物においても溶媒Bとして適用できる可能性はあるが現在検討中である。なお、本実施形態においては溶媒Aと溶媒Bの2種類の溶媒のみを用いたが、これらの溶媒以外にも他の溶媒を混合しても良い。例えば、溶媒Aよりもレジスト層3に対して貧溶媒となる化合物、かつ溶媒Aと溶媒Bとの親和性が高い化合物を混合しても良い。その際、溶媒Bよりも必要露光量が低いものであれば好ましく、それに加え溶媒Bよりも必要露光量が低いものであれば更に好ましい。fリンス乾燥その後、前記現像剤の滴下供給を止めた直後に、基板1を回転させながら基板1の上方から、前記現像剤を洗い流すためにリンス剤を滴下供給する。なお、このリンス剤の滴下供給は、現像剤の滴下供給を止める前に行うのが好ましい。こうすることにより、現像剤が瞬時にリンス剤に置換され、基板上に滞留している現像剤中に残存するレジスト溶解物が再度析出して汚れとなることを防止できる。なお、このリンス剤には表面張力の小さな溶媒を用いるのが好ましい。リンス剤に用いることで、以下にて述べる乾燥工程におけるパターン倒壊を防止あるいは低減できる。なお、現像剤の溶媒Aと同物質を用いても良い。そして、上記のリンス処理を行った基板1に対して乾燥処理を行う。この乾燥処理は、リンス処理を行った後にリンス剤の滴下供給を止めた後、所定の回転数にて基板1を回転させることによって行う。これにより、リンス剤が遠心力により基板外縁部から流れ落ちる、又は、蒸発する。こうして、所望のレジスト溶解部とレジスト非溶解部からなるレジストパターン4が形成されたハードマスク2付きの基板1が得られる。なお、形成されたレジストパターン4の中に残存している現像剤あるいはリンス剤の除去と、レジストパターン4とハードマスク2との密着性を向上させることを目的に、必要に応じて、乾燥工程に次いでベーク処理を行っても良い。gレジスト層における残膜層の除去その後、レジストパターン4が形成されたハードマスク2付きの基板1を、ドライエッチング装置に導入する。そして、酸素ガスとアルゴンArガスの混合ガスによる処理を行い、レジスト溶解部の残渣スカムを除去する。ここで、酸素ガスに代えて、例えばCH4等のフッ素系ガスを用いても良い。また、ヘリウムHeが添加されても良い。hハードマスクへのエッチング第1のエッチング続いて、レジスト層における残膜層の除去で用いたガスを排気した後、塩素ガスと酸素ガスからなる混合ガスにより、第1のエッチングを行う。これにより、上記の現像処理と上記残膜層の除去により露出した部分のハードマスク2を除去する。こうして図1eに示すように、レジストパターン4に対応するエッチングが基板1上のハードマスク2に施される。なお、この時のエッチング終点は、例えば反射光学式の終点検出器又はプラズマモニター等を用いることで判別する。i基板へのエッチング第2のエッチング続いて、第1のエッチングで用いたガスを排気した後、フッ素系ガスを用いた第2のエッチングを基板1に対して行う。そして、図1fに示すように、レジストパターン4に対応するエッチングが基板1に施され、エッチングされた部分以外が残存したハードマスク2及びレジストパターン4が除去される前のモールド10が作製される。なお、ここで用いるフッ素系ガスとしては、CxFy例えば、CF4、C2F6、C3F8、CHF3、これらの混合ガス又はこれらに添加ガスとして希ガスHe、Ar、Xeなどを含むもの等が挙げられる。jレジストパターンの除去続いて、硫酸と過酸化水素水の混合液からなるレジスト剥離剤によって、残存したレジストパターン4を除去する。具体的には、基板1を前記レジスト剥離剤に所定の時間浸漬し、その後、リンス剤ここでは、常温または加熱された純水によりレジスト剥離剤を洗い流す。次いで前記乾燥処理と同様な手法で、基板1を乾燥させる。なお、ここで用いるレジスト剥離剤としては、前記の硫酸と過酸化水素水の混合液の他、有機溶剤α-クロロアクリル酸エステルとα-メチルスチレンとの重合体を含むレジストの場合、アニソール又はN,N-ジメチルアセトアミドZDMAC日本ゼオン株式会社製、オゾン水等が挙げられる。レジストを膨潤溶解又は化学的に分解して剥離除去できる化合物であれば良い。また、これらのレジスト剥離剤は、加熱して、レジスト剥離除去能力を高めても良い。さらには、酸素プラズマを用いた灰化処理であって良い。また、当該レジストパターン4の除去は、前記第1のエッチング処理の後、前記第2のエッチング処理の前に実施しても良い。kハードマスクの除去引き続いて、残存ハードマスク除去前モールド10上に残存するハードマスク2を、第1のエッチングと同様の手法で剥離除去する工程が行われる。なお、ハードマスク2溶解除去できる薬液が存在する場合、薬液を用いてハードマスク2の除去を行っても良い。l洗浄乾燥以上の工程を経た後、必要があれば基板1の洗浄乾燥等を行う。このようにして、図1gに示すようなマスターモールド20を完成させる。<2.実施の形態による効果>以上のような本実施形態においては、以下の効果を得ることができる。即ち、上記のレジスト層に対する溶解速度が極めて低い貧溶媒溶媒Aと、レジスト層に対する溶解速度がこの貧溶媒よりも高いけれども必要露光量を相当に低減可能な溶媒溶媒Bを混合させたものを現像剤として使用することにより、解像度を向上させるとともに、必要露光量を相当に低減できる。必要露光量が低減することにより、電子線の描画時間を短くすることができ、電子線描画の生産性を大きく向上させることが可能となり、あるいはまた、電子線の出力電流値を低下させることが可能となり、より精緻なパターンを描画することも可能となる。<3.変形例>なお、本発明の技術的範囲は、上述した実施の形態に限定されるものではなく、発明の構成要件やその組み合わせによって得られる特定の効果を導き出せる範囲において、種々の変更や改良を加えた形態も含む。以下、上記以外の変形例について列挙する。まず、基板1の形状であるが、基板1はウエハ形状以外であっても良く、平面上面から見たときに矩形、多角形、半円形状、あるいは、側面から見たときに矩形あるいは台形形状等に加工された基板であって、インプリント装置にモールドとして精度良く安定して固定しやすい形状であれば良い。また、モ-ルド主表面のパターン形成領域に対しその周縁部の高さをやや低くした台地形メサmesa構造、あるいは台座を主表面に持っていても良い。基板1の透明性について言えば、上述のワーキングレプリカ作製の際の容易性を考えて、透明又は半透明基板であるのが好ましい。また、基板1の材質について言えば、石英、サファイヤ、又はSi等の金属、プラスチック、セラミック等からなり、あるいはそれらの組み合わせからなり、マスターモールド20として用いることができるのならば材質あるいは構造は問わない。また、本実施形態におけるレジストは、ポジ型レジストのみならずネガ型レジストを用いても良く、エネルギービームを照射して露光したときに反応性を有するものであれば良い。具体的には、現像剤による現像処理を行う必要のあるレジストであれば良く、紫外線、X線、電子線、イオンビーム、プロトンビーム等に感度を持つレジストであっても良い。なお、本実施形態においては基板にハードマスクを設けたが、ハードマスク2を必要とせずにレジストパターン4をマスク材として基板1をエッチングできる場合、基板1に直接レジスト層3を形成しても良い。またこの場合、基板1に対して脱水ベーク処理あるいは密着補助層の形成を行った後、その上にレジスト層3を設けても良い。また、本実施形態におけるエッチングでは、一部のエッチングのみをウェットエッチングとし、他のエッチングにおいてはドライエッチングを行っても良いし、全てのエッチングにおいてウェットエッチング又はドライエッチングを行っても良い。また、パターンサイズがミクロンオーダーである場合など、ミクロンオーダー段階ではウェットエッチングを行い、ナノオーダー段階ではドライエッチングを行うというように、パターンサイズに応じてウェットエッチングを導入しても良い。なお、本実施形態においては、α-クロロアクリル酸エステルとα-メチルスチレンとの重合体を含むレジストに焦点を当てて説明したが、本発明の技術的思想はこの種のレジストに限られないと推測される。即ち、レジストの種類に応じて、そのレジストへの現像剤を構成する溶媒A及び溶媒Bをその都度設定できるものと推測される。また、本実施形態で挙げたアルコール化合物を用いずとも、別種の化合物を溶媒Aに用い、この溶媒Aよりもレジスト溶解度が高い化合物を溶媒Bに用いた場合であれば、本実施形態に記載の効果を奏する可能性がある。以上、本発明の技術的思想については、現在発明者により鋭意研究中である。また、本実施形態における現像剤、レジストパターン形成方法、モールド作製方法は、モールド作製以外にも、以下の用途に好適に適用でき、例えば、半導体装置用フォトマスク、半導体製造、マイクロ電気機械システムMEMS、センサ素子、光ディスク、回折格子や偏光素子等の光学部品、ナノデバイス、有機トランジスタ、カラーフィルター、マイクロレンズアレイ、免疫分析チップ、DNA分離チップ、マイクロリアクター、ナノバイオデバイス、光導波路、光学フィルター、フォトニック結晶等の作製にも幅広く適用できる。"